МАТЕРИАЛ ПОКРЫТИЯ, ПОВЫШАЮЩЕГО ИЗЛУЧАТЕЛЬНУЮ СПОСОБНОСТЬ МЕТАЛЛИЧЕСКОЙ ПОВЕРХНОСТИ, И СПОСОБ ЕГО НАНЕСЕНИЯ

2
1. Материал покрытия, повышающего излучательную способность металлической поверхности, отличающийся тем, что он состоит из минеральных SiO-связующего и минерального наполнителя при следующем соотношении компонентов, мас.%:
минеральное связующее 10-50
минеральный наполнитель 90-50
2
2. Материал покрытия по п.1, отличающийся тем, что в качестве источника минерального SiO-связующего используется концентрированный водный золь кремневой кислоты, а в качестве минерального наполнителя используют тонкодисперсный порошок кремнезема с размером частиц от 0,1 до 50 мкм, который смешивают с золем до получения суспензии, которую затем наносят на нагретую поверхность.
3. Материал покрытия по п.2, отличающийся тем, что размер частиц тонкодисперсного порошка кремнезема составляет 3-15 мкм.
2
4. Материал покрытия по п.1, отличающийся тем, что в качестве минерального SiO-связующего используют концентрированный водный золь кремневой кислоты, а в качестве минерального наполнителя используют тонкодисперсный порошок стекла с размером частиц от 0,1 до 50 мкм, который смешивают с золем до получения суспензии.
5. Материал покрытия по п.4, отличающийся тем, что размер частиц тонкодисперсного порошка стекла составляет 3-15 мкм.
2
6. Материал покрытия по п.1, отличающийся тем, что в качестве источника минерального SiO-связующего используют концентрированный водный золь кремневой кислоты, а в качестве минерального наполнителя используют тонкодисперсный порошок цеолита с размером частиц от 0,1 до 50 мкм, который смешивают с золем до получения суспензии.
7. Материал покрытия по п.6, отличающийся тем, что размер частиц тонкодисперсного порошка цеолита составляет 3-15 мкм.
8. Способ нанесения покрытия, повышающего излучательную способность металлической поверхности, заключающийся в распылении материала покрытия на металлическую поверхность, отличающийся тем, что для нанесения покрытия используют суспензию минерального наполнителя в концентрированном водном золе кремневой кислоты при следующем соотношении компонентов, мас.%:
2
минеральное SiO-связующее (в составе золя) 10-50
минеральный наполнитель 90-50,
причем металлическую поверхность перед нанесением суспензии нагревают до температуры 100-350°С.
9. Способ нанесения покрытия по п.8, отличающийся тем, что в качестве минерального наполнителя используют тонкодисперсный порошок кремнезема с размером частиц от 0,1 до 50 мкм.
10. Способ нанесения покрытия по п.9, отличающийся тем, что размер частиц тонко дисперсного порошка кремнезема составляет 3-15 мкм.
11. Способ нанесения покрытия по п.8, отличающийся тем, что в качестве минерального наполнителя используют тонкодисперсный порошок стекла с размером частиц от 0,1 до 50 мкм.
12. Способ нанесения покрытия по п.11, отличающийся тем, что размер частиц тонкодисперсного порошка стекла составляет 3-15 мкм.
13. Способ нанесения покрытия по п.8, отличающийся тем, что в качестве минерального наполнителя используют тонкодисперсный порошок цеолита с размером частиц от 0,1 до 50 мкм.
14. Способ нанесения покрытия по п.13, отличающийся тем, что размер частиц тонкодисперсного порошка цеолита составляет 3-15 мкм.
15. Способ нанесения покрытия по любому из пп.8-14, отличающийся тем, что металлическую поверхность нагревают до температуры 150-250°С.
16. Способ нанесения покрытия по любому из пп.8-14, отличающийся тем, что в состав суспензии может быть введено красящее вещество для придания покрытию окраски, например, в черный цвет.
17. Способ нанесения покрытия по любому из пп.8-14, отличающийся тем, что окраска покрытия может быть проведена после его нанесения.
18. Способ нанесения покрытия по любому из пп.8-14, отличающийся тем, что покрытие может быть дополнительно окрашено бесцветным или окрашенным лаком для улучшения его потребительских и физико-механических свойств.